전술 한 바 와 같이 , 바람직 하 게 는 , 상기 귀금속 칩 ( 5 ) 의 평균 경도 는 200 ~ 650 ( 모두 포함 ) 이 고 ; 상기 용접 영역 ( 11 ) 의 평균 경도 는 Hv 140 ~ Hv 245 ( 모두 포함 ) 이 며 ; 그리고 , 상기 전극 베이스 금속 ( 10 ) 의 평균 경도 는 Hv 130 ~ Hv 220 ( 모두 포함 ) 이 다 . 또한 , 상술 한 바 의 범위 의 평균 경도 가 만족 될 때 , 상기 귀금속 칩 ( 5 ) 의 평균 경도 는 상기 용접 영역 ( 11 ) 에서 보다 높 고 , 상기 용접 영역 ( 11 ) 의 평균 경도 는 상기 전극 베이스 금속 ( 10 ) 에서 보다 높 다 . 상기 귀금속 칩 ( 5 ) 이 상기 용접 영역 ( 11 ) 에서 보다 평균 경도 가 높 아서 , 상기 전극 베이스 금속 ( 10 ) 에서 보다 또 한 평균 경도 가 높 을 때 , 상기 전극 베이스 금속 ( 10 ) 의 파손 방지 가 가능 하 며 , 이 는 그렇 지 않 으면 엔진 내 에서 열 및 진동 에 대한 노출 로부터 이러 한 파손 이 초래 될 수 있 다 . 또한 , 강성 이 높 기 때문 에 , 진동 억제 가 가능 하 다 . 그러므로 , 귀금속 전극 의 박리 억제 가 가능 하 며 , 이 는 그렇 지 않 으면 용접 영역 ( 11 ) 의 부식 으로부터 이러 한 박리 가 초래 될 수 있 다 .